(57)【要約】【課題】剛性の高い硬化体を得ることができるソルダーレジスト用樹脂組成物を提供する。【解決手段】ソルダーレジスト用樹脂組成物は、（Ａ）エポキシ樹脂と、（Ｂ）カルボキシル基含有光重合性樹脂と、（Ｃ）光重合開始剤と、（Ｄ）無機フィラーとを含有する。（Ｄ）無機フィラーは、ジルコニア、チタン酸バリウム及びフェライトからなる群より選ばれた１種以上の化合物である。（Ｄ）無機フィラーの含有量は、固形分中８０〜９８質量％である。【選択図】図１
2017194644.tif 000002
【特許請求の範囲】
【請求項１】
（Ａ）エポキシ樹脂と、
（Ｂ）カルボキシル基含有光重合性樹脂と、
（Ｃ）光重合開始剤と、
（Ｄ）無機フィラーと、を含有し、
前記（Ｄ）無機フィラーは、ジルコニア、チタン酸バリウム及びフェライトからなる群より選ばれた１種以上の化合物であり、
前記（Ｄ）無機フィラーの含有量は、固形分中８０〜９８質量％である、
ソルダーレジスト用樹脂組成物。
【請求項２】
前記（Ｄ）無機フィラーは、平均比重が５．５以上である、
請求項１に記載のソルダーレジスト用樹脂組成物。
【請求項３】
前記（Ｄ）無機フィラーは、球状である、
請求項１又は２に記載のソルダーレジスト用樹脂組成物。
【請求項４】
前記（Ｄ）無機フィラーは、平均粒径が１〜５μｍであり、最大粒径が５μｍ以下である、
請求項１乃至３のいずれか１項に記載のソルダーレジスト用樹脂組成物。
【請求項５】
前記（Ｄ）無機フィラーとして酸化アルミニウムをさらに含有する、
請求項１乃至４のいずれか１項に記載のソルダーレジスト用樹脂組成物。
【請求項６】
前記酸化アルミニウムの平均粒径が５μｍ以下である、
請求項５に記載のソルダーレジスト用樹脂組成物。
【請求項７】
前記（Ｂ）カルボキシル基含有光重合性樹脂は、（Ｂ１）１分子あたり平均１４個以上のベンゼン環を含むカルボキシル基含有光重合性樹脂を含有する、
請求項１乃至６のいずれか１項に記載のソルダーレジスト用樹脂組成物。
【請求項８】
前記（Ａ）エポキシ樹脂は、１分子中に２以上のエポキシ基を含む、
請求項１乃至７のいずれか１項に記載のソルダーレジスト用樹脂組成物。
【請求項９】
前記（Ｂ）カルボキシル基含有光重合性樹脂は、酸価が６０〜１００ｍｇＫＯＨ／ｇである、
請求項１乃至８のいずれか１項に記載のソルダーレジスト用樹脂組成物。
【請求項１０】
（Ｅ）光重合性化合物をさらに含有し、
前記（Ｅ）光重合性化合物から前記（Ｂ）カルボキシル基含有光重合性樹脂は除外される、
請求項１乃至９のいずれか１項に記載のソルダーレジスト用樹脂組成物。
【請求項１１】
前記（Ｂ）カルボキシル基含有光重合性樹脂は、クレゾールノボラック型の構造を含むカルボキシル基含有光重合性樹脂を含有する、
請求項１乃至１０のいずれか１項に記載のソルダーレジスト用樹脂組成物。
【請求項１２】
（Ｆ）溶剤をさらに含有し、
前記（Ｆ）溶剤は、メチルエチルケトン及びメチルイソブチルケトンの一方又は両方を含む、
請求項１乃至１１のいずれか１項に記載のソルダーレジスト用樹脂組成物。
【請求項１３】
アルカリ性水溶液により現像可能である、
請求項１乃至１２のいずれか１項に記載のソルダーレジスト用樹脂組成物。
【請求項１４】
フィルム状に硬化されたときに、硬化体は、比重が２．８以上である、
請求項１乃至１３のいずれか１項に記載のソルダーレジスト用樹脂組成物。
【請求項１５】
フィルム状に硬化されたときに、硬化体は、３０℃の弾性率が２０ＧＰａ以上である、
請求項１乃至１４のいずれか１項に記載のソルダーレジスト用樹脂組成物。
【請求項１６】
フィルム状に硬化されたときに、硬化体は、２００℃の弾性率が３ＧＰａ以上である、
請求項１乃至１５のいずれか１項に記載のソルダーレジスト用樹脂組成物。
【請求項１７】
フィルム状に硬化されたときに、硬化体は、２０℃の熱膨張率が２０ｐｐｍ／℃以下である、
請求項１乃至１６のいずれか１項に記載のソルダーレジスト用樹脂組成物。
【請求項１８】
フィルム状に硬化されたときに、硬化体は、５００〜７００ｎｍの波長における光透過率が６０％以下である、
請求項１乃至１７のいずれか１項に記載のソルダーレジスト用樹脂組成物。
【請求項１９】
請求項１乃至１８のいずれか１項に記載のソルダーレジスト用樹脂組成物から形成され、厚みが５０μｍ以下である、
ソルダーレジスト用フィルム。
【請求項２０】
請求項１乃至１８のいずれか１項に記載のソルダーレジスト用樹脂組成物から形成されたソルダーレジスト層と、
電気接続部を備えた回路基板と、
を備え、
前記ソルダーレジスト層は、前記電気接続部が露出するパターンで、前記回路基板の上に形成されている、
ソルダーレジスト層付き回路基板。
【請求項２１】
請求項２０に記載のソルダーレジスト層付き回路基板と、
前記ソルダーレジスト層付き回路基板に実装される電子部品と、
前記電子部品を前記ソルダーレジスト層付き回路基板に封止する封止材と、
前記電子部品と電気的に接続され、外部に露出する電気接続用の端子と、
を備える、
パッケージ。
【発明の詳細な説明】
【技術分野】
【０００１】
本発明は、一般にはソルダーレジスト用樹脂組成物、ソルダーレジスト用フィルム、ソルダーレジスト層付き回路基板及びパッケージに関し、より詳細には光重合性を有するソルダーレジスト用樹脂組成物、ソルダーレジスト用フィルム、ソルダーレジスト層付き回路基板及びパッケージに関する。
【背景技術】
【０００２】
従来、ソルダーレジスト層（単にソルダーレジストとも呼ばれる）が知られている。ソルダーレジスト層は、回路基板の表面に形成される（例えば特許文献１参照）。ソルダーレジスト層は、ソルダーレジスト層を形成するための樹脂組成物（ソルダーレジスト用樹脂組成物）から形成される。ソルダーレジスト用樹脂組成物は、硬化によって、ソルダーレジスト層になる。ソルダーレジスト層は、電子部品の接続のための孔を有し得る。接続用の孔は、ソルダーレジスト用樹脂組成物がパターン状に硬化されることで形成される。ソルダーレジスト層は、電気接続の際のはんだの余計な付着を防止できる。ソルダーレジスト層は、湿気、汚れ、埃等の悪い物質から、回路を保護できる。ソルダーレジスト層は、回路基板を保護すること、回路基板に密着することが重要である。
【０００３】
ソルダーレジスト用樹脂組成物に無機フィラーを含有させることによって、ソルダーレジスト層の膨張及び収縮を抑制することができる。それと同時にソルダーレジスト層に剛性を持たせることもできる。無機フィラーの含有量を増やすことによって、ソルダーレジスト層の剛性をさらに大きくすることができる。
【０００４】
例えば、特許文献２には、カルボキシル基含有樹脂、無機充填物、熱硬化成分、および、光重合開始剤を含有するアルカリ現像型感光性樹脂組成物が記載されている。このアルカリ現像型感光性樹脂組成物では、無機充填物として、球状シリカが含有されている。
【先行技術文献】
【特許文献】
【０００５】
【特許文献１】特開２００７−４９０６４号公報
【特許文献２】特開２０１５−６４５４５号公報
【発明の概要】
【発明が解決しようとする課題】
【０００６】
近年では回路基板の薄型化が進み、ソルダーレジスト層は２０ＧＰａ程度以上の弾性率が必要であると推測されている。
【０００７】
しかしながら、無機フィラーとして球状シリカを用いる場合、ソルダーレジスト用樹脂組成物において球状シリカの含有量をいくら増やしても、ソルダーレジスト層の弾性率は２０ＧＰａには届かず、高い剛性を得ることができない。
【０００８】
本発明は上記の点に鑑みてなされたものであり、剛性の高い硬化体を得ることができるソルダーレジスト用樹脂組成物、ソルダーレジスト用フィルム、ソルダーレジスト層付き回路基板及びパッケージを提供することを目的とする。
【課題を解決するための手段】
【０００９】
本発明に係るソルダーレジスト用樹脂組成物は、
（Ａ）エポキシ樹脂と、
（Ｂ）カルボキシル基含有光重合性樹脂と、
（Ｃ）光重合開始剤と、
（Ｄ）無機フィラーと、を含有し、
前記（Ｄ）無機フィラーは、ジルコニア、チタン酸バリウム及びフェライトからなる群より選ばれた１種以上の化合物であり、
前記（Ｄ）無機フィラーの含有量は、固形分中８０〜９８質量％である。
【発明の効果】
【００１０】
本発明によれば、剛性の高い硬化体を得ることができる。
【図面の簡単な説明】
【００１１】
【図１】本発明の実施の形態に係るパッケージの一例を示す概略断面図である。
【発明を実施するための形態】
【００１２】
以下、本発明の実施の形態を説明する。
【００１３】
（ソルダーレジスト用樹脂組成物）
本実施形態のソルダーレジスト用樹脂組成物は、（Ａ）エポキシ樹脂と、（Ｂ）カルボキシル基含有光重合性樹脂と、（Ｃ）光重合開始剤と、（Ｄ）無機フィラーとを含有する。（Ｄ）無機フィラーは、ジルコニア、チタン酸バリウム及びフェライトからなる群より選ばれた１種以上の化合物である。（Ｄ）無機フィラーの含有量は、ソルダーレジスト用樹脂組成物の固形分中８０〜９８質量％である。ソルダーレジスト用樹脂組成物は、無機フィラーが高充填化されている。ジルコニア、チタン酸バリウム及びフェライトからなる群より選ばれた１種以上の化合物である無機フィラーは、硬化体の強度を高める。ソルダーレジスト用樹脂組成物からソルダーレジスト用フィルムが得られる。ソルダーレジスト用フィルムは、加熱時に高流動性を発揮することができる。ソルダーレジスト用樹脂組成物によって形成されたソルダーレジスト層は、強靭性を有する。以上のことにより、本実施形態のソルダーレジスト用樹脂組成物は、剛性の高い硬化体を得ることができる。以下、各成分について述べる。例えば、（Ａ）エポキシ樹脂を（Ａ）成分ということがある。
【００１４】
＜（Ａ）エポキシ樹脂＞
（Ａ）成分は、エポキシ樹脂である。エポキシ樹脂は、ソルダーレジスト用樹脂組成物に熱硬化性を付与する。エポキシ樹脂の熱硬化性により、硬化体の強度が高まる。ソルダーレジスト用樹脂組成物では、熱硬化性と光硬化性との両方の硬化性が発揮され得る。
【００１５】
エポキシ樹脂の好ましい含有量は、エポキシ樹脂中のエポキシ基と、（Ｂ）成分である光重合性樹脂中のカルボキシル基とに基づいて規定され得る。エポキシ樹脂の含有量は、エポキシ基が、カルボキシル基１当量に対して、０．０１〜２当量となる範囲が好ましく、０．１〜１．５当量となる範囲がより好ましく、０．８〜１．２当量となる範囲がさらに好ましい。また、エポキシ樹脂の好ましい含有量は、ソルダーレジスト用樹脂組成物の固形分に基づいて規定され得る。ソルダーレジスト用樹脂組成物の固形分とは、ソルダーレジスト用樹脂組成物中の常温（２０℃）で固体である成分の合計を意味する。ソルダーレジスト用樹脂組成物の固形分には、溶剤は含まれない。エポキシ樹脂の含有量は、ソルダーレジスト用樹脂組成物の固形分中０．０１〜５質量％であることが好ましく、０．１〜３質量％であることがより好ましい。
【００１６】
エポキシ樹脂は、特に限定されることなく、適宜のエポキシ樹脂を含み得る。エポキシ樹脂は、例えば、ビフェニル型エポキシ樹脂、ジシクロペンタジエン型エポキシ樹脂、フェノールノボラック型エポキシ樹脂、ビスフェノールＡ型エポキシ樹脂、ビスフェノールＦ型エポキシ樹脂、３官能以上のエポキシ樹脂が挙げられる。ビフェニル型エポキシ樹脂の具体例は、ＮＣ３０００、ＮＣ３０００−Ｈ（いずれも日本化薬株式会社製）が挙げられる。ジシクロペンタジエン型エポキシ樹脂の具体例は、ＥＰＰＮ−５０１Ｈ、ＥＰＰＮ−５０１ＨＹ、ＥＰＰＮ−５０２Ｈ（いずれも日本化薬株式会社製）が挙げられる。フェノールノボラック型エポキシ樹脂の具体例は、ＥＰＰＮ−２０１（日本化薬株式会社製）が挙げられる。ビスフェノールＡ型エポキシ樹脂の具体例は、エピクロン８４０、エピクロン８４０−Ｓ、エピクロン８５０、エピクロン８５０−Ｓ、エピクロン８６０、エピクロン１０５０、エピクロン１０５５、エピクロン３０５０、エピクロン４０５０、エピクロン７０５０（いずれもＤＩＣ株式会社製）が挙げられる。ビスフェノールＦ型エポキシ樹脂の具体例は、エピクロン８３０、エピクロン８３０−Ｓ（いずれもＤＩＣ株式会社製）が挙げられる。３官能以上のエポキシ樹脂の具体例は、ＥＸＡ−７２４１（ＤＩＣ株式会社製）、テクモアＶＧ３１０１Ｌ、テクモアＶＧ３１０１Ｍ８０（いずれも株式会社プリンテック製）が挙げられる。エポキシ樹脂は、１種で用いられてもよいし、２種以上で用いられてもよい。
【００１７】
エポキシ樹脂は、１分子中に２以上のエポキシ基を含むことが好ましい。その場合、ソルダーレジストのガラス転移温度（Ｔｇ）が効果的に高まり、さらに強靭性が向上する。それにより、ソルダーレジスト用樹脂組成物から形成される層（ソルダーレジスト層）が安定化し、回路基板の反りが低減される。例えば、１分子中に３つ以上のエポキシ基を含むエポキシ樹脂は、３官能以上のエポキシ樹脂と定義される。４以上のエポキシ基を含むエポキシ樹脂も同様に定義される。エポキシ樹脂中のエポキシ基の個数は、上限が特に制限されないが、例えば、１０以下であってよい。
【００１８】
＜（Ｂ）カルボキシル基含有光重合性樹脂＞
（Ｂ）成分は、カルボキシル基含有光重合性樹脂である。カルボキシル基含有光重合性樹脂は、カルボキシル基を含有し、光重合性を有する樹脂である。カルボキシル基含有光重合性樹脂は、ソルダーレジスト用樹脂組成物に光硬化性を付与する。光重合性樹脂は、紫外線（ＵＶ）により硬化し得る。光重合性樹脂は、感光性樹脂とも呼ばれる。光重合性樹脂のカルボキシル基は、エポキシ基の熱硬化性を高める。熱硬化性と光硬化性との両方の硬化性の発揮は、強靭性を向上させる。
【００１９】
カルボキシル基含有光重合性樹脂の好ましい含有量は、ソルダーレジスト用樹脂組成物の固形分に基づいて規定され得る。カルボキシル基含有光重合性樹脂の含有量は、ソルダーレジスト用樹脂組成物の固形分中１〜１５質量％であることが好ましく、３〜１０質量％であることがより好ましい。光重合性のために、（Ｂ）成分が（Ａ）成分よりも多いことが好ましい。（Ｂ）成分は、（Ａ）成分の１．５倍以上であってもよく、２倍以上であってもよい。
【００２０】
カルボキシル基含有光重合性樹脂は、特に限定されることなく、適宜の光重合性樹脂を含み得る。カルボキシル基含有光重合性樹脂は、オリゴマーであってよい。カルボキシル基含有光重合性樹脂は、アクリル系樹脂であり得る。アクリル系とは、概念的に、アクリルとメタクリルとを含む。カルボキシル基含有光重合性樹脂は、例えば、エポキシアクリレート、エポキシメタクリレートが挙げられる。エポキシアクリレートは、エポキシアクリレート樹脂とも呼ばれる。エポキシメタリレートは、エポキシメタクリレート樹脂とも呼ばれる。カルボキシル基含有光重合性樹脂は、たとえば、分子末端にカルボキシル基（−ＣＯＯＨ）が存在し、分子内に−ＣＯＯ−を含むエポキシアクリレートであり得る。
【００２１】
カルボキシル基含有光重合性樹脂は、例えば、ビスフェノールＡ型エポキシアクリレート、ビスフェノールＦ型エポキシアクリレート、クレゾールノボラック型エポキシアクリレート、フェノールノボラック型エポキシアクリレート、ビフェニル型エポキシアクリレート、ウレタンアクリレート、トリスフェノールメタン型エポキシアクリレート、多塩基酸変性アクリルオリゴマーが挙げられる。ビスフェノールＡ型エポキシアクリレートの具体例は、ＺＡＲ−１０３５、ＺＡＲ−１４９４、ＺＡＲ−２０００、ＺＡＲ−２００１Ｈ（いずれも日本化薬株式会社製）が挙げられる。ビスフェノールＦ型エポキシアクリレートの具体例は、ＺＦＲ−１４０１Ｈ、ＺＦＲ−１４９１Ｈ（いずれも日本化薬株式会社製）が挙げられる。クレゾールノボラック型エポキシアクリレートの具体例は、ＣＣＲ−１１７１Ｈ、ＣＣＲ−１２３５、ＣＣＲ−１２９１Ｈ、ＣＣＲ−１３０７Ｈ、ＣＣＲ−１３０９Ｈ（いずれも日本化薬株式会社製）が挙げられる。フェノールノボラック型エポキシアクリレートの具体例は、ＰＣＲ−１２２２Ｈ、ＰＣＲ−１１７３Ｈ、ＰＣＲ−１２２１Ｈ、ＰＣＲ−１２２０Ｈ（いずれも日本化薬株式会社製）が挙げられる。ビフェニル型エポキシアクリレートの具体例は、ＺＣＲ−１５６９Ｈ、ＺＣＲ−１６０１Ｈ、ＺＣＲ−１６４２Ｈ、ＺＣＲ−１６６４Ｈ、ＺＣＲ−１７６１Ｈ、ＺＣＲ−１７９７Ｈ、ＺＣＲ−１７９８Ｈ（いずれも日本化薬株式会社製）が挙げられる。ウレタンアクリレートの具体例は、ＵＸＥ−３０００、ＵＸＥ−３００２、ＵＸＥ−３０２４（いずれも日本化薬株式会社製）が挙げられる。トリスフェノールメタン型エポキシアクリレートの具体例は、ＴＣＲ−１３４８Ｈ、ＴＣＲ−１３２３Ｈ、ＴＣＲ−１３４７Ｈ、ＴＣＲ−１３３８Ｈ、ＴＣＲ−１０４１（いずれも日本化薬株式会社製）が挙げられる。多塩基酸変性アクリルオリゴマーの具体例は、Ｍ−５１０（東亞合成株式会社製）が挙げられる。カルボキシル基含有光重合性樹脂剤は、１種で用いられてもよいし、２種以上で用いられてもよい。
【００２２】
カルボキシル基含有光重合性樹脂は、（Ｂ１）１分子あたり平均１４個以上のベンゼン環を含むカルボキシル基含有光重合性樹脂を含有することが好ましい。１分子あたり平均１４個以上のベンゼン環を含むカルボキシル基含有光重合性樹脂は、（Ｂ１）成分と定義される。（Ｂ１）成分は高架橋構造を形成し得る。複数のベンゼン環は、ソルダーレジストのガラス転移温度（Ｔｇ）の向上に寄与する。特に１分子あたり平均１４個以上のベンゼン環を含むカルボキシル基含有光重合性樹脂は、ガラス転移温度（Ｔｇ）の向上に大きく寄与する。そのため、ソルダーレジスト層の強靭性が向上する。１分子あたり平均１４個以上のベンゼン環を含むカルボキシル基含有光重合性樹脂は、例えば、トリスフェノールメタン型エポキシアクリレートである。トリスフェノールメタン型エポキシアクリレートの具体例は、上述した通りである。（Ｂ１）成分の含有量は、（Ｂ１）成分以外のカルボキシル基含有光重合性樹脂と同じかそれよりも多いことが好ましい。（Ｂ）カルボキシル基含有光重合性樹脂は、（Ｂ１）成分のみを含んでもよい。
【００２３】
カルボキシル基含有光重合性樹脂は、クレゾールノボラック型の構造を含むカルボキシル基含有光重合性樹脂を含有することが好ましい。これにより、ソルダーレジストのガラス転移温度（Ｔｇ）をさらに高めることができる。クレゾールノボラック型の構造を含むカルボキシル基含有光重合性樹脂の例は、上述のクレゾールノボラック型エポキシアクリレートである。クレゾールノボラック型エポキシアクリレートの具体例は、上述した通りである。
【００２４】
カルボキシル基含有光重合性樹脂は、酸価が６０〜１００ｍｇＫＯＨ／ｇであることが好ましい。カルボキシル基含有光重合性樹脂の酸価が６０ｍｇＫＯＨ／ｇ以上であると、現像性が高まる。カルボキシル基含有光重合性樹脂の酸価が１００ｍｇＫＯＨ／ｇ以下であると、ソルダーレジストが加水分解されにくくなる。前記の酸価の範囲によって、ソルダーレジスト層の耐水性及び耐熱性が向上する。
【００２５】
１分子あたり平均１４個以上のベンゼン環を含むカルボキシル基含有光重合性樹脂の酸価は、６０〜１００ｍｇＫＯＨ／ｇであることが好ましい。その理由は上記と同じである。
【００２６】
カルボキシル基含有光重合性樹脂の分子量は、特に限定されないが、例えば、質量平均分子量（Ｍｗ）が、４０００〜５０００であり得る。特に（Ｂ１）成分は、質量平均分子量（Ｍｗ）が、４０００〜５０００であることが好ましい。
【００２７】
＜（Ｃ）光重合開始剤＞
（Ｃ）成分は、光重合開始剤である。光重合開始剤は、ソルダーレジスト用樹脂組成物の光硬化性を高める。光重合開始剤によって、光重合性樹脂は容易に重合が進行する。
【００２８】
光重合開始剤の好ましい含有量は、ソルダーレジスト用樹脂組成物の固形分に基づいて規定され得る。光重合開始剤の含有量は、ソルダーレジスト用樹脂組成物の固形分中０．０１〜５質量％であることが好ましく、０．０１〜３質量％であることがより好ましい。
【００２９】
光重合開始剤は、特に限定されることなく、適宜の光重合開始剤を含み得る。光重合開始剤は、例えば、ベンゾイン、メチルベンゾフェノン、ベンゾフェノン、アセトフェノン、２，２−ジメトキシ−１，２−ジフェニルエタン−１−オン、１−ヒドロキシシクロヘキシルフェニルケトン、２−ヒドロキシ−２−メチル−１−フェニルプロパン−１−オン、チオキサントン誘導体、４−ジメチルアミノ安息香酸エチルが挙げられる。光重合開始剤の具体例は、ＩＲＧＡＣＵＲＥ６５１、ＩＲＧＡＣＵＲＥ１８４、ＩＲＧＡＣＵＲＥ２９５９、ＩＲＧＡＣＵＲＥ１２７、ＩＲＧＡＣＵＲＥ８１９、ＤＡＲＯＣＵＲ１１７３（チバジャパン株式会社製）、ＫＡＹＡＣＵＲＥ  ＤＥＴＸ−Ｓ、ＫＡＹＡＣＵＲＥ  ＥＰＡ（いずれも日本化薬株式会社製）が挙げられる。光重合開始剤は、１種で用いられてもよいし、２種以上で用いられてもよい。
【００３０】
＜（Ｄ）無機フィラー＞
（Ｄ）成分は、無機フィラーである。無機フィラーは、球状であることが好ましい。球状の無機フィラーはソルダーレジスト用樹脂組成物に高充填化されやすく、ソルダーレジスト用樹脂組成物の流動性も高めることができる。無機フィラーは、ソルダーレジストの強靭性を向上させる。無機フィラーは、平均比重が５．５以上であることが好ましい。無機フィラーの含有量は、ソルダーレジスト用樹脂組成物の固形分中８０〜９８質量％である。無機フィラーの含有量が８０質量％以上となることで、強靭性が高まる。無機フィラーの含有量が９８質量％以下となることで、硬化性が高まる。無機フィラーの含有量は、ソルダーレジスト用樹脂組成物の固形分中８３〜９３質量％であることが好ましい。ソルダーレジスト用樹脂組成物から形成されるソルダーレジスト層は、無機フィラーが高充填化される。そのため、ソルダーレジスト層は、強靭性が高くなる。特に、平均比重が５．５以上である無機フィラーは、強靭性を効果的に向上させる。無機フィラーの平均比重は大きければ大きいほどよく、無機フィラーの平均比重の上限は特に限定されないが、実用的には、無機フィラーの平均比重は、例えば、１０以下が好ましい。なお、球状は、完全な球だけでなく、球と認識できる形状を含む。例えば、無機フィラーは、表面が凸凹となっていても、全体として丸ければ、球状である。球状は、例えば、棒状及び繊維状を含まない。
【００３１】
無機フィラーは、平均粒径が１〜５μｍであることが好ましい。その場合、ソルダーレジスト層の厚みが確保されやすくなる。無機フィラーは、最大粒径が５μｍ以下であることが好ましい。その場合、ソルダーレジスト層の厚みが確保されやすくなる。無機フィラーの最大粒径は、好ましくは、ソルダーレジスト層の厚みよりも小さい。ソルダーレジスト層の厚みよりも大きい粒径の無機フィラーは、ソルダーレジスト層の特性を低下させ得る。無機フィラーの平均粒径が５μｍ以下であり、最大粒径が５μｍ以下であると、ソルダーレジスト層の厚みが小さくなっても、特性の良好なソルダーレジスト層が得られる。無機フィラーの平均粒径の下限は、特に限定されないが、例えば、１μｍであってよい。無機フィラーの最小粒径は、特に限定されないが、例えば、０．１μｍであってよい。無機フィラーの粒径は、例えば、レーザ回折式粒度分布測定装置により測定される。
【００３２】
無機フィラーは、ジルコニア、チタン酸バリウム及びフェライトからなる群より選ばれた１種以上の化合物である。このような無機フィラーがソルダーレジスト用樹脂組成物に含有されていると、剛性の高い硬化体、例えば剛性の高いソルダーレジスト層を得ることができる。ジルコニアは、ジルコニウムの酸化物であり、化学式ＺｒＯ２で表され、別名は二酸化ジルコニウムである。チタン酸バリウムは、化学式ＢａＴｉＯ３で表され、ペロブスカイト構造をもつ人工鉱物である。チタン酸バリウムは、極めて高い比誘電率を持っている。そのため、チタン酸バリウムがソルダーレジスト用樹脂組成物に含有されていると、高剛性を確保しつつ、比誘電率の高いソルダーレジスト層を得ることができる。フェライトは、酸化鉄を主成分とするセラミックスの総称である。フェライトは、例えば、結晶構造によって、スピネルフェライト、六方晶フェライト、ガーネットフェライトに分類される。特にスピネルフェライトが好ましい。スピネルフェライトは、スピネル型結晶構造を持ち、組成式はＡＦｅ２Ｏ４（ＡはＭｎ、Ｃｏ、Ｎｉ、Ｃｕ、Ｚｎ）で表される。スピネルフェライトのほとんどは軟磁性を示すソフトフェライトである。これらは透磁率が高く、また電気抵抗が高い。特にマンガン亜鉛フェライト、ニッケル亜鉛フェライトが好ましい。このようなフェライトがソルダーレジスト用樹脂組成物に含有されていると、高剛性を確保しつつ、透磁率の高いソルダーレジスト層を得ることができる。
【００３３】
上記以外の無機フィラーがソルダーレジスト用樹脂組成物に含有されていてもよい。上記以外の無機フィラーは、例えば、酸化アルミニウム、炭酸マグネシウム、酸化マグネシウム、炭酸カルシウム、酸化カルシウムが挙げられる。特に無機フィラーとして酸化アルミニウムがソルダーレジスト用樹脂組成物にさらに含有されていることが好ましい。酸化アルミニウムは化学式がＡｌ２Ｏ３で表されるアルミニウムの両性酸化物であり、通称はアルミナ（α−アルミナ）である。酸化アルミニウムは熱伝導率が高いので、ソルダーレジスト用樹脂組成物に含有されていると、放熱特性に優れたソルダーレジスト層を得ることができる。酸化アルミニウムを使用する場合、酸化アルミニウムの平均粒径は５μｍ以下であることが好ましい。このように、２種類以上の平均粒径の異なる無機フィラーを組み合わせることで、これらの無機フィラーをソルダーレジスト用樹脂組成物に高い割合で充填させることができる。その結果、ソルダーレジスト層の弾性率を高めることが可能となる。特に３０℃及び２００℃の弾性率の向上に有効である。
【００３４】
無機フィラーは、１種で用いられてもよいし、２種以上で用いられてもよい。無機フィラーは、平均比重が５．５以上となるように選択されることが好ましい。無機フィラーが２種以上の場合は、無機フィラー全体の平均比重が５．５以上となるように選択されることが好ましい。
【００３５】
＜（Ｅ）光重合性化合物＞
（Ｅ）成分は、（Ｂ）成分以外の光重合性化合物である。ソルダーレジスト用樹脂組成物は、（Ｂ）成分以外の光重合性化合物をさらに含有することが好ましい。（Ｅ）成分は、便宜上、（Ｅ）光重合性化合物と記載される。（Ｅ）成分は、カルボキシル基を含まない。（Ｅ）光重合性化合物は、耐水性及び耐熱性を向上させ、流動性を高め、ガラス転移温度（Ｔｇ）を向上させることができる。なお、（Ｂ）成分は光重合性を有する化合物の範疇であるが、（Ｂ）成分は（Ｅ）光重合性化合物から除外される。
【００３６】
（Ｅ）光重合性化合物の好ましい含有量は、ソルダーレジスト用樹脂組成物の固形分に基づいて規定され得る。（Ｅ）光重合性化合物の含有量は、ソルダーレジスト用樹脂組成物の固形分中０．１〜３質量％であることが好ましく、１〜２質量％であることがより好ましい。光重合性化合物が液状の場合、前記の含有量は、固形分１００％に対する量となる。（Ｅ）成分は、（Ｂ）成分よりも含有量が少なくてよい。
【００３７】
光重合性化合物は、光重合性を有する分子及び光重合性樹脂のいずれか又は両方を含み得る。光重合性化合物は、アクリル系モノマーが好ましい。アクリル系モノマーは、概念的に、アクリルモノマーとメタクリルモノマーとを含む。アクリル系モノマーは、比較的分子量が小さいことが好ましい。アクリル系モノマーの分子量は、例えば、３００以下であってよい。アクリル系モノマーは液状であってもよい。液状のアクリル系モノマーは、溶剤に似た機能を発揮し得る。液状のアクリル系モノマーはいわば希釈剤となり得る。アクリル系モノマーは、例えば、アクリレート、ヒドロキシアクリレート、単官能アクリレート、多官能アクリレートが挙げられる。光重合性化合物の具体例は、アクリル酸、２−ヒドロキシエチルアクリレート、ビスコート  １９２（大阪有機化学株式会社製）、ＫＡＹＡＲＡＤ  Ｒ−１２８Ｈ、ＫＡＹＡＲＡＤ  ＮＰＧＤＡ、ＫＡＹＡＲＡＤ  ＨＸ−２２０、ＫＡＹＡＲＡＤ  ＧＰＯ−３０３、ＫＡＹＡＲＡＤ  ＤＰＨＡ（いずれも日本化薬株式会社製）、アロニックスＭ−３０９、アロニックスＭ−３１０（いずれも東亜合成株式会社製）が挙げられる。これらは、１種で用いられてもよいし、２種以上で用いられてもよい。
【００３８】
＜（Ｆ）溶剤＞
（Ｆ）成分は、溶剤である。ソルダーレジスト用樹脂組成物は、溶剤を含有してもよい。溶剤は、ソルダーレジスト用樹脂組成物の塗布を容易にさせる。溶剤の使用により、ソルダーレジスト用樹脂組成物は液状になり得る。溶剤は、揮発性成分となり得る。溶剤は、ソルダーレジスト用フィルムにほとんど残存しなくてもよい。溶剤は、ソルダーレジスト用フィルムに残存しないことが好ましい。溶剤は、１種類を含んでもよいし、２種類以上を含んでもよい。沸点の異なる２種類以上の溶剤が用いられてもよい。沸点の異なる溶剤を用いた場合、１種類の溶剤のときよりも塗膜の外観が良好になりやすい。
【００３９】
溶剤は、メチルエチルケトンを含むことが好ましい。メチルエチルケトン（ＭＥＫ）は、揮発成分の残存を低減させ得る。ＭＥＫは、比較的低い沸点の溶剤である。低沸点の溶剤は、塗布やアフターキュアの際に残りにくい。
【００４０】
溶剤は、メチルイソブチルケトンを含むことが好ましい。メチルイソブチルケトン（ＭＩＢＫ）は、揮発成分の残存を低減させ得る。ＭＩＢＫは、比較的低い沸点の溶剤である。低沸点の溶剤は、塗布やアフターキュアの際に残りにくい。ＭＩＢＫは、ＭＥＫよりも沸点が低い。
【００４１】
溶剤は、メチルエチルケトン及びメチルイソブチルケトンを含むことが好ましい。メチルエチルケトン及びメチルイソブチルケトンの両方の溶剤を含むことで、塗膜の外観が良好になる。これらの溶剤の併用は、均一な塗膜を形成できる。溶剤は、メチルエチルケトンとメチルイソブチルケトンとのみからなってもよい。メチルエチルケトンは、メチルイソブチルケトンよりも量が多いことが好ましい。例えば、メチルエチルケトンは、メチルイソブチルケトンの２倍以上の量となってもよい。
【００４２】
溶剤の好ましい含有量は、ソルダーレジスト用樹脂組成物の固形分に基づいて規定され得る。溶剤の含有量は、ソルダーレジスト用樹脂組成物の固形分を１００質量部としたときに、０．１〜２０質量部であることが好ましく、１〜１０質量部であることがより好ましい。なお、ソルダーレジスト用樹脂組成物は、溶剤を含有しなくてもよい。
【００４３】
＜（Ｇ）その他の成分＞
ソルダーレジスト用樹脂組成物は、適宜、上記（Ａ）〜（Ｆ）の成分以外のその他の成分を含み得る。（Ｇ）その他の成分は、（Ｇ）追加成分と定義される。ソルダーレジスト用樹脂組成物は、追加成分を含んでもよいし、含まなくてもよい。
【００４４】
追加成分は、例えば、着色剤を含んでもよい。着色剤は、ソルダーレジスト層に着色を付与する。着色により、ソルダーレジスト層の下にある回路の隠匿性を高めることができる。着色剤の含有量は、特に限定されるものではないが、ソルダーレジスト用樹脂組成物の固形分中０．０１〜１質量％であることが好ましい。着色剤の含有量が固形分中０．０１質量％以上であると、光透過性を低減させ、隠匿性が向上する。着色剤の含有量が固形分中１質量％以下であると、紫外光の透過率の低下を抑制し、光硬化性が良好になる。着色剤の含有量は、ソルダーレジスト用樹脂組成物の固形分中０．０５〜０．６質量％であることがより好ましい。着色剤は、例えば、ヘリオゲンブルー、パリオトールイエロー、フタロシアニンブルー、フタロシアニングリーン、ピグメントイエロー、カーボンブラックが挙げられる。着色剤は、１種を含んでもよいし、２種以上を含んでもよい。
【００４５】
追加成分は、例えば、熱硬化促進剤を含んでもよい。熱硬化促進剤は、ソルダーレジスト用樹脂組成物の熱硬化性を向上させる。熱硬化促進剤は、例えば、エポキシ樹脂硬化促進剤を含み得る。熱硬化促進剤の含有量は、（Ａ）成分であるエポキシ樹脂１００質量部に対して０．１〜１質量部が好ましい。熱硬化促進剤は、例えば、イミダゾール化合物、トリフェニルホスフィン、メラミンが挙げられる。イミダゾール化合物の具体例は、２−メチルイミダゾール、１，２−ジメチルイミダゾール、２−エチル−４−メチルイミダゾール、２−フェニルイミダゾール、２−フェニル−４−メチルイミダゾール（いずれも四国化成工業株式会社製）が挙げられる。
【００４６】
追加成分は、その他の適宜の添加剤を含んでもよい。添加剤は、ソルダーレジスト用樹脂組成物の趣旨に反しない限り、必要に応じて、用いられ得る。
【００４７】
ソルダーレジスト用樹脂組成物の適用
ソルダーレジスト用樹脂組成物は、上記（Ａ）〜（Ｄ）の成分、及び、場合に応じてさらに上記（Ｅ）〜（Ｇ）のなかから選ばれる１つ以上の成分を混合することで調製され得る。ソルダーレジスト用樹脂組成物は液状であってよい。ソルダーレジスト用樹脂組成物は、物体の表面への塗布によって塗膜を形成する。塗膜は、乾燥により乾燥塗膜となる。乾燥塗膜は、いわゆるドライフィルムと呼ばれる。乾燥塗膜は、未硬化である。乾燥塗膜は、光及び熱によって硬化し、硬化塗膜となる。光は、紫外線を含む。光重合性樹脂は、紫外線の照射により重合し、硬化する。熱硬化性樹脂は、加熱により硬化する。硬化塗膜は、硬化体であり、ソルダーレジスト層になる。ソルダーレジスト層は、現像可能に形成され得る。硬化している部分と硬化していない部分とをパターン状に有する硬化工程後の塗膜は、硬化していない部分が除去されることで、硬化している部分のパターン状の硬化塗膜が現れる。このパターン状の硬化塗膜がソルダーレジスト層になり得る。
【００４８】
ソルダーレジスト用樹脂組成物は、アルカリ性水溶液により現像可能であることが好ましい。アルカリ性水溶液により現像可能であると、適用範囲が広がる。アルカリ性水溶液の現像液は広く普及している。例えば、硬化工程後の塗膜は、アルカリ性水溶液で洗浄されることで、パターン状の硬化塗膜が現像される。
【００４９】
ソルダーレジスト用樹脂組成物では、フィルム状に硬化されたときに、硬化体は、比重が２．８以上であることが好ましい。この場合、ソルダーレジスト層が高比重になり、強靭性が向上する。硬化体の比重は大きければ大きいほどよく、硬化体の比重の上限は特に限定されないが、例えば、実用的には、硬化体の比重は、１０以下が好ましい。
【００５０】
ソルダーレジスト用樹脂組成物では、フィルム状に硬化されたときに、硬化体は、３０℃の弾性率が２０ＧＰａ以上であることが好ましい。硬化体の３０℃の弾性率が高くなることで硬化体は変形しにくくなり、ソルダーレジスト層の強靭性が向上する。硬化体の３０℃の弾性率は２５ＧＰａ以上であることがより好ましい。硬化体の３０℃の弾性率は大きければ大きいほどよく、硬化体の３０℃の弾性率の上限は特に限定されないが、例えば、実用的には、硬化体の３０℃の弾性率は１００ＧＰａ以下が好ましい。
【００５１】
ソルダーレジスト用樹脂組成物では、フィルム状に硬化されたときに、硬化体は、２００℃の弾性率が３ＧＰａ以上であることが好ましい。２００℃といった高温で弾性率が高いと、回路基板の加熱処理時の反りが効果的に低減され得る。硬化体の２００℃での弾性率は大きければ大きいほどよく、硬化体の２００℃での弾性率の上限は特に限定されないが、例えば、実用的には、硬化体の２００℃での弾性率は３０ＧＰａ以下が好ましい。
【００５２】
ソルダーレジスト用樹脂組成物では、フィルム状に硬化されたときに、硬化体は、２０℃の熱膨張率が２０ｐｐｍ／℃以下であることが好ましい。２０℃の熱膨張率が２０ｐｐｍ／℃以下であると、硬化体と回路基板との熱膨張率が近くなりやすくなるため、反りがさらに低減され得る。硬化体の２０℃での熱膨張率の下限は特に限定されないが、例えば、硬化体の２０℃での熱膨張率は８ｐｐｍ／℃以上であってよい。
【００５３】
ソルダーレジスト用樹脂組成物では、フィルム状に硬化されたときに、硬化体は、５００〜７００ｎｍの波長における光透過率が６０％以下であることが好ましい。この場合、可視光が光透過しにくくなるため、回路の隠匿性が向上する。光透過率の下限は、特にないが、例えば、０％であってよい。着色剤の配合は、光透過率を低減させ得る。
【００５４】
上記において、「フィルム状に硬化されたとき」の「硬化体」は、パターンを有さない硬化フィルムを意味する。硬化フィルムは、連続した一体形状を有する。硬化フィルムの厚みは、適用されるソルダーレジスト層と同じ厚みであってよい。例えば、硬化フィルムの厚みは、２０、３０、４０、５０、８０、１００μｍから適宜選択される厚みを有し得る。好ましくは、硬化フィルムの厚みは５０μｍである。硬化体で規定される上記の特性は、硬化フィルムの厚みを５０μｍとしたときの値として計測されるものであってよい。
【００５５】
（ソルダーレジスト用フィルム）
ソルダーレジスト用フィルムは、ソルダーレジスト用樹脂組成物から形成される。ソルダーレジスト用フィルムは、未硬化のフィルムである。ソルダーレジスト用フィルムは、ソルダーレジスト用樹脂組成物の一態様といえる。ソルダーレジスト用フィルムは、（Ｆ）溶剤を含まなくてよい。ソルダーレジスト用フィルムは、硬化により、ソルダーレジスト層になる。ソルダーレジスト用フィルムは、回路基板の上に貼り付けられ得る。ソルダーレジスト用フィルムは、ソルダーレジスト層の形成を容易にさせる。
【００５６】
ソルダーレジスト用フィルムは、厚みが５０μｍ以下であることが好ましい。この場合、ソルダーレジスト層が薄膜化する。ソルダーレジスト用フィルムの厚みは、１０μｍ以上が好ましく、２０μｍ以上がより好ましい。ソルダーレジスト用フィルムの厚みが大きくなるほど、強靭性が高まる。ソルダーレジスト用フィルムの厚みが大きくなるほど、保護性が高まる。
【００５７】
ソルダーレジスト用フィルムは、好ましくは８０〜９８質量％、より好ましくは８３〜９３質量％の無機フィラーを含有する。ソルダーレジスト用フィルムは、好ましくは、平均比重が２．８以上である。ソルダーレジスト用フィルムは、硬化すると、硬化フィルムになる。硬化フィルムは、好ましくは、３０℃の弾性率が２０ＧＰａ以上であり、２００℃の弾性率が３ＧＰａ以上であり、２０℃の熱膨張率が２０ｐｐｍ／℃以下である。硬化フィルムは、好ましくは、５００〜７００ｎｍの波長における光透過率が６０％以下である。
【００５８】
ソルダーレジスト用フィルムは、液状のソルダーレジスト用樹脂組成物を樹脂フィルムの上に塗布し、乾燥することで得られる。樹脂フィルムは、ソルダーレジスト用フィルムを形成するための基材の機能を有する。樹脂フィルムは、ソルダーレジスト用フィルムを保護する保護フィルムとして機能し得る。樹脂フィルムは、例えば、ポリエチレンテレフタレート（ＰＥＴ）を含む。ＰＥＴフィルムが好ましい。樹脂フィルムは、ソルダーレジスト用樹脂組成物が塗布される面が、離型処理されていることが好ましい。離型処理によって、ソルダーレジスト用フィルムは容易に樹脂フィルムから剥離される。
【００５９】
ソルダーレジスト用フィルムは、フィルム状の成形物であるため、取り扱いが容易で、容易にソルダーレジスト層を形成できる。ソルダーレジスト用フィルムは、上記の成分から形成されているため、熱により一度軟化しつつ、硬化することが可能である。ソルダーレジスト用フィルムは、加熱時に高流動性を発揮することができる。そのため、回路の凹凸に追随した形状のソルダーレジスト層を形成しやすい。回路は、ソルダーレジスト層に埋め込まれてもよい。ソルダーレジスト用フィルムによって、隙間がなく、密着性の高いソルダーレジスト層を得ることができる。
【００６０】
なお、ソルダーレジスト用フィルムと樹脂フィルムとを含む積層体は、ソルダーレジスト用フィルム付きシートと定義される。シートになることで、取り扱い性が高まる。樹脂フィルムは、ソルダーレジスト用フィルムを保護できる。このシートは、ソルダーレジスト層の形成のときに、ソルダーレジスト用フィルムが剥がされる。ソルダーレジスト用フィルムは、回路基板に貼り付けられる。
【００６１】
（ソルダーレジスト層付き回路基板）
ソルダーレジスト層付き回路基板は、ソルダーレジスト層と回路基板とを備えている。ソルダーレジスト層は、上述のソルダーレジスト用樹脂組成物から形成される。回路基板は、電気接続部を備えている。ソルダーレジスト層は、電気接続部が露出するパターンで、回路基板の上に形成されている。電気接続部は、配線、はんだなどの電気接続によって電子部品への電気的な接続を行う部分である。回路基板は、パターン状の回路を有し得る。電気接続部は、パターン状の回路の一部で形成され得る。
【００６２】
ソルダーレジスト層付き回路基板は、例えば、回路基板の準備、ソルダーレジスト用フィルムの配置、パターン状の紫外線照射、現像、紫外線追加照射、及び、加熱により形成され得る。
【００６３】
回路基板の準備では、回路基板が適宜準備される。回路基板の上には回路が設けられている。回路は導電体で形成されている。導電体は、例えば、銅を含む。回路は、適宜のパターンを有し得る。回路基板は、例えば、銅張積層板から形成される。
【００６４】
ソルダーレジスト用フィルムの配置では、回路基板の上に、ソルダーレジスト用フィルムが配置される。ソルダーレジスト用フィルムと回路基板とは接する。このとき、ソルダーレジスト用フィルムは回路基板に圧着されてもよい。
【００６５】
パターン状の紫外線照射では、紫外線が所望のパターンで照射される。紫外線は、ソルダーレジスト用フィルムに与える全量のうちの一部であってよい。紫外線照射を数回に分けることで、良好なソルダーレジスト層が得られる。紫外線照射を分ける場合、紫外線の残部は、現像後に照射される。紫外線照射は、露光を意味する。硬化のパターンは、例えば、紫外線（すなわち光）を遮断するパターンマスクで形成され得る。ソルダーレジスト用フィルムのうち、マスクされる部分は、紫外線があたらず、マスクされない部分は、紫外線があたる。ソルダーレジスト用フィルムの紫外線が照射された部分は、硬化する。現像では、ソルダーレジスト用フィルムのうちの硬化していない部分が現像液により除去される。現像液は、例えば、アルカリ水溶液である。現像後のソルダーレジスト用フィルムは、パターン状になる。現像は、例えば、紫外線照射後の回路基板を現像液に浸漬させることを含んでもよい。現像後、回路基板は、水で洗浄されてもよい。現像後、ソルダーレジスト用フィルムが除去された部分には、回路の一部が露出し得る。この露出した回路の一部が、電気接続部となり得る。
【００６６】
現像後に、紫外線追加照射及び加熱が行われる。紫外線追加照射及び加熱によって、ソルダーレジストを完全に硬化させることができる。紫外線追加照射では、紫外線の残部が照射される。紫外線の照射は、光重合をさらに進行させる。加熱では、ソルダーレジスト用フィルムの光硬化した部分が、熱によって熱硬化する。紫外線追加照射及び加熱は、このうちのどちらか一方の後に他方を行ってもよいし、これらを同時に行ってもよい。現像後の硬化工程は、アフターキュアとも呼ばれる。硬化により、ソルダーレジスト層が形成される。
【００６７】
なお、上記はソルダーレジスト層付き回路基板の製造方法の一例であり、ソルダーレジスト層付き回路基板は、異なる方法（変形例）で得られてもよい。変形例は、例えば、液状のソルダーレジスト用樹脂組成物が回路基板の上に塗布されて、硬化されて、現像されることを含む。変形例は、例えば、現像前に紫外線の全量が照射されることを含む。
【００６８】
ソルダーレジスト層付き回路基板は、強靭性の高いソルダーレジスト層が回路基板に設けられているため、回路基板の反りが低減される。特に、熱硬化の際に高い温度が付与されても、反りが生じにくい。ところで、従来のソルダーレジスト層は、通常、回路基板との密着性を高めるために弾性率が低くなるように設計されている。一方、上記のソルダーレジスト用樹脂組成物から形成されるソルダーレジスト層は、弾性率が高くなるように設計されている。弾性率の向上によって、ソルダーレジスト層の強靭性が高まり、回路基板の反りを低減させる。この点が従来とは大きく異なる。
【００６９】
上記のソルダーレジスト層は密着性が高い。従来のレジスト層の形成では、密着性を高めるために、回路基板の表面を粗化処理した後、レジスト層を形成することが多い。一方、上記のソルダーレジスト用樹脂組成物では、粗化処理を行わなくても密着性の高いソルダーレジスト層を形成することが可能である。ソルダーレジスト層は、ソルダーレジスト層と回路基板との界面に隙間を生じさせにくい。ソルダーレジスト層付き回路基板は、好ましい態様では、回路基板のソルダーレジスト層側の面が粗化処理されていない。粗化処理がないことで、製造性が向上する。ただし、回路基板のソルダーレジスト層側の面は粗化処理されてもよい。
【００７０】
（パッケージ）
パッケージは、上記のソルダーレジスト層付き回路基板と、電子部品と、封止材と、電気接続用の端子とを備える。電子部品は、ソルダーレジスト層付き回路基板に実装される。電子部品は、回路基板の回路に電気的に接続される。封止材は、ソルダーレジスト層付き回路基板に電子部品を封止する。電気接続用の端子は、電子部品と電気的に接続される。回路基板の回路は、電子部品と電気接続用の端子とを電気的に繋ぐ。電子部品と回路とは、ワイヤを介して電気的に接続されてもよい。電気接続用の端子は、外部に露出する。電気接続用の端子は、例えば、はんだボールで形成され得る。電気接続用の端子は、回路基板のソルダーレジスト層のある面とは反対の面に形成されてもよい。封止材は、電子部品を回路基板に固着させ得る。パッケージは、上記のソルダーレジスト層付き回路基板を含むので、反りが低減される。パッケージは、特に高温の反りを効果的に低減する。
【００７１】
ソルダーレジスト層は、電子部品の重みに起因する反りに対しても有効である。パッケージでは電子部品の重みにより回路基板に反りが発生しやすいが、上記のパッケージではソルダーレジスト層により反りが低減され得る。
【００７２】
ソルダーレジスト層は、封止材と接触し得る。従来のソルダーレジスト層は、表面が平滑で封止材との密着性が悪い場合がある。従来のソルダーレジスト層は光沢面を有しやすい。密着性を高めるために、従来のソルダーレジスト層は粗化処理される場合がある。一方、上記のソルダーレジスト層は、無機フィラーの高充填によって、平滑性が低減され得る。上記のソルダーレジスト層は、光沢面を有しにくい。上記のソルダーレジスト層は、凹凸面を有し得る。パッケージは、好ましい態様では、ソルダーレジスト層の表面が粗化処理されていない。粗化処理がないことで、製造性が向上する。ただし、ソルダーレジスト層の表面は粗化処理されていてもよい。
【００７３】
図１は、パッケージの例を示す。パッケージ１は、ソルダーレジスト層付き回路基板１０と、電子部品２０と、封止材３０と、電気接続用の端子４０と、ワイヤ５０とを備える。ソルダーレジスト層付き回路基板１０は、ソルダーレジスト層１１と、回路基板１２とを備えている。回路基板１２は、基板と回路とを備えている。ただし、回路は、ソルダーレジスト層１１に埋め込まれている。図１では、回路の一部である電気接続部１３が破線で表示されている。ワイヤ５０は、回路基板１２の回路と電子部品２０とを電気的に接続する。ワイヤ５０は、はんだによって電気接続部１３と接続され得る。回路の一部は、基板を貫通しており、電気接続用の端子４０と電気的に接続されている。
【００７４】
（たわみ実験）
ソルダーレジスト用樹脂組成物によって基板の反りを低減させる効果は、例えば、次の方法（たわみ実験）で確認される。まず、長さ２００ｍｍ×幅２０ｍｍのサイズで厚み０．０６ｍｍの基板を準備する。基板は１層で構成される。基板は、例えば、樹脂基板である。そして、この基板の両面に、厚み２０μｍのソルダーレジスト用フィルムを貼り付け、光及び熱で樹脂を硬化させる。これにより、両面にソルダーレジスト層を備えるソルダーレジスト層付き基板（試験板と定義される）が得られる。なお、実験の単純化のため、基板には回路が形成されていなくてよい。実験の単純化のため、ソルダーレジスト層はパターンを有していなくてよい。ソルダーレジスト層は、途切れのない一体的な層であってよい。次に、試験板の長さ１００ｍｍ分をはみ出させて地表に水平な台の上に試験板を置く。このように試験板が置かれると、試験板のはみ出した部分は垂れ下がり、試験板はたわむ。そして、たわみ量を測定する。たわみ量は、試験板の台の上に載っている部分の上面から、試験板の垂れ下がった先端までの、地表に垂直な長さで定義される。たわみ量は、複数回の測定の平均値で算出されると精度が高まる。上記のたわみを利用した方法によって、上記のソルダーレジスト用樹脂組成物を利用した試験板は、ソルダーレジスト層が形成されていない基板に比べてたわみ量が１／３以下になることが確認されている。よって、回路基板の反りはソルダーレジスト層によって低減され得る。
【実施例】
【００７５】
以下、本発明を実施例によって具体的に説明する。
【００７６】
（調製）
表１に示す配合組成により、原料を混合し、実施例１〜３及び比較例１のソルダーレジスト用樹脂組成物を調製した。ソルダーレジスト用樹脂組成物をＰＥＴフィルム上に塗布し、乾燥させて、ソルダーレジスト用フィルムを形成した。
【００７７】
表１で示す材料は以下のとおりである。
−−（Ａ）成分−−
・ＥＰＩＣＬＯＮ８４０：ビスフェノールＡ型エポキシ樹脂、ＤＩＣ株式会社製、１分子中に２つのエポキシ基を含む。
・ＥＸＡ−７２４１：トリスフェノールメタン型エポキシ樹脂、ＤＩＣ株式会社製、１分子中に３以上のエポキシ基を含む。
−−（Ｂ）成分−−
・ＫＡＹＡＲＡＤ  ＴＣＲ−１３４８Ｈ：トリスフェノールメタン型エポキシアクリレート、日本化薬株式会社製、酸価９８ｍｇＫＯＨ／ｇ、１分子あたり平均１４個以上のベンゼン環を含有する。
・ＫＡＹＡＲＡＤ  ＣＣＲ−１３０９Ｈ：クレゾールノボラック型エポキシアクリレート、日本化薬株式会社製、酸価６０ｍｇＫＯＨ／ｇ。
・Ｍ−５１０：多塩基酸変性アクリルオリゴマー、東亞合成株式会社製、酸価９８ｍｇＫＯＨ／ｇ。
−−（Ｃ）成分−−
・ＩＲＧＡＣＵＲＥ１８４：光重合開始剤、チバジャパン株式会社製。
−−（Ｄ）成分−−
・二酸化ジルコニウム：球状の無機フィラー、平均比重６．００、平均粒径２μｍ、最大粒径５μｍ。
・酸化アルミニウム：球状の無機フィラー、平均比重３．９６、平均粒径１μｍ以下、最大粒径５μｍ。
・シリカ：球状の無機フィラー、平均比重２．２１、平均粒径２μｍ、最大粒径５μｍ。
−−（Ｅ）成分−−
・アロニックスＭ−３０９：アクリル系モノマー、東亜合成株式会社製。
−−（Ｆ）成分−−
・ＭＥＫ：メチルエチルケトン。
−−（Ｇ）成分−−
・ヘリオゲンブルー：着色剤。
・パリオトールイエロー：着色剤。
【００７８】
なお、表１で示す配合組成の単位は、質量部である。また、樹脂原料には溶剤を含んでいるものがある。
【００７９】
（評価）
上記で得たソルダーレジスト用フィルムを用い、上述の「たわみ実験」に記載された方法で、基板と、基板の両面に設けられたソルダーレジスト層（硬化塗膜）とを有する試験板を形成した。この試験板から、上述の「たわみ実験」の方法で、たわみ量を測定した。
【００８０】
ソルダーレジスト層（硬化フィルム）について、比重、３０℃の弾性率、２００℃の弾性率、２０℃の熱膨張率、ガラス転移温度（Ｔｇ）、５００〜７００ｎｍの波長における光透過率を測定した。なお、弾性率はＪＩＳ  Ｋ  ７１６１（１９９４）に準じて測定される。熱膨張率はＪＩＳ  Ｋ  ７１９７（１９９１）に準じて測定される。
【００８１】
表１に結果を示す。実施例１〜３のソルダーレジスト用フィルムは、比較例１に比べて、３０℃の弾性率が２０ＧＰａ以上の高弾性（高剛性）となり、たわみ量も低減している。
【００８２】
実施例１〜３のソルダーレジスト用フィルムは、回路基板上に配置され、パターン状に硬化され、アルカリ性水溶液で現像されることで、良好なソルダーレジスト層となった。
【００８３】
【表１】
2017194644.tif 000003
【符号の説明】
【００８４】
１  パッケージ
１０  ソルダーレジスト層付き回路基板
１１  ソルダーレジスト層
１２  回路基板
１３  電気接続部
２０  電子部品
３０  封止材
４０  端子
【図１】
2017194644.tif 000004